FR 2461685 A1 19810206 FR 8008219 A 19800411 La présente invention concerne le masquage des dom- mages dus à l'abrasion, tels que les marques provoquées par des écorchures, des éraillures, des marques de frot- tement, des rayures et autres effets de l'abrasion (qui seront désignés ci-après collectivement par "éraflures") sur des articles en verre, en particulier sur des récipients en verre et, plus spécialement, des récipients en verre qui sont consignés ou repris. Dans certains pays, les récipients en verre que l'on utilise pour la bière, les boissons rafraîchissantes, le lait et des produits similaires sont généralement repris et on les récupère sur les marchés après l'utilisa- tion et on les réutilise. Les récipients en verre tels que des bouteilles, qui doivent être récupérés et réutilisés de façon répétée, viennent en contact mutuel ou, par exemple, avec des articles métalliques, lors du processus de mise en bouteilles ou du transport, ce qui laisse des marques d'éraflures sur les surfaces des récipients en verre. Il en résulte que l'aspect des récipients s'en trouve nettement altéré et que la valeur marchande des boissons en bouteilles en est amoindrie. En conséquence, on a envisagé de pouvoir déposer un agent masquant sur les parties éraflées des surfaces de récipients en verre, pour masquer ces éraflures. On a proposé certains agents masquants mais, pour autant qu'on le sache, ils ne sont pas pleinement satisfaisants. La raison en est que, dans le but indiqué ci-dessus, un agent masquant doit simultanément satisfaire à plusieurs exigences, mais les agents masquants connus, à cet égard, ne sont pas satisfaisants. En général, une pellicule d'enduit ou de revêtement fournie sur les parties éraflées d'un récipient en verre doit satisfaire aux exigences suivantes: (1) la pellicule doit avoir une bonne propriété de masquage des éraflures; (2) elle doit avoir une bonne résistance à l'eau; (3) elle ne doit pas coller superficiellement; (4) les propriétés requises1telles que la dureté et la résistance de la pel- liculedoivent se manifester à des températures qui sont -2_ voisinesde la température ambiante; (5) le matériau mas- quant lui-même ne doit pas être toxique et un solvant, si l'on en utilise un, ne doit pas être toxique; (6) il doit être possible d'éliminer facilement et complètement les pellicules par lavage dans une solution alcaline, lors de l'étape de lavage des bouteilles ou similaire. En tout premier lieu, cette pellicule doit évidem- ment avoir une bonne propriété de masquage des éraflures, mais elle doit avoir aussi une bonne résistance à l'eau. Les récipients en verre, remplis de bière, de boissons rafraîchissantes et produits similaires, sont souvent plongés dans de l'eau glacée contenue dans une vitrine ou en cuve pendant l'été. Donc, la pellicule d'enduit prévue sur un récipient en verre exige d'avoir une résistance élevée à l'eau, de sorte que la pellicule ne puisse être enlevée même lorsque le récipient se trouve plongé dans l'eau pendant plusieurs semaines. De plus, ces récipients en verre sont généralement manipulés à mains nues. Si les surfaces de la pellicule sur les récipients en verre sont collantes, les manipulateurs éprouvent une sensation désagréable, et la surface de la pellicule peut être con- taminée par la poussière venant de l'atmosphère. D'autre part, dans le cas o un chauffage est nécessaire pour avoir des pellicules de revêtement durcies ou réticulées, pour parvenir aux propriétés requises pour des pellicules de masques telles que la dureté et la résistance, il y a un risque de détérioration du contenu des récipients par le fait que l'enduit avec l'agent masquant est normalement amené après que les récipients ont été remplis de leur contenu, car les éraflures se produisent parfois lors de l'étape du remplissage. Cette situation est la même que dans le cas o l'on utilise une irradiation avec des rayons lumineux au lieu de la chaleur. Comme ces récipients en verre doivent contenir des produits alimentaires, les matières des pellicules d'enduit ne doivent pas être toxiques ni odorantes5et un solvant à utiliser, lorsqu'on forme une pellicule d'enduit à partir d'une solution, ne doit pas non plus être toxique (ceci 246 1 685 -3 3 étant exigé également du point de vue de l'environnement de travail). Par conséquent, on ne doit pas utiliser de solvants organiques autres que des alcools. En d'autres mots, les matières des pellicules elles- mèmes,ou leurs précurseurs,doivent être solubles dans des alcools, en particulier dans l'éthanol. Une autre propriété importante qui est requise pour la pellicule est qu'elle puisse être éliminée ou enlevée facilement lors de l'étape du lavage des bouteilles dans une solution alcaline. En général, on recueille ces réci- pients en verre et on les soumet ensuite au lavage et à la stérilisation dans une machine à laver les bouteilles avec une solution alcaline, en utilisant, ordinairement, une solution aqueuse d'hydroxyde de sodium à concentration d'environ 2 à 4&/% environ et en conduisant l'opération pendant 10 à environ 20 minutes à une température de 60 à 800C, les récipients en verre ainsi lavés étant ensuite réutilisés. Si les pellicules de l'enduit n'ont pas été complètement éliminées par la solution alcaline de la machine à laver les bouteilles, et si certaines parties en subsistent sur les surfaces du verre, l'agent masquant les éraflures est à nouveau déposé sur les surfaces irrégu- lières qui en résultent, de sorte que l'aspect esthétique des surfaces enduites s'en trouve compromis. A cet égard, on a proposé un procédé pour masquer les éraflures, qui consiste à préparer des pellicules robustes (pellicules permanentes) que l'on ne peut éliminer ou enlever avec une solution alcaline sur les surfaces éraflées du verre. Cependant, comme on recueille et l'-on réutilise périodiquement les récipients en verre, il est difficile de prévenir des éraflures se produisant sur les pellicules permanentes ellesmêmes. De plus, lorsque l'on lave de façon répétée les récipients avec une solution alcaline, l'aspect des pellicules est susceptible de se détériorer. Ceci veut dire que les pellicules peuvent deve- nir blanc opaque, par exemple. En outre, il est généralement requis d'avoir une pellicule plus épaisse (50 I ou plus) pour obtenir ces pellicules permanentes, ce qui entraîne un -4- problème de prix. A la connaissance des Demanderesses, pour le moment, le procédé d'utilisation des pellicules permanentes n'est pas praticable. Ainsi qu'il a été dit plus haut, on a proposé divers agents masquant les éraflures. En outre, on connaît une variété de matières d'enduits comprenant des agents évitant les éraflures et des agents évitant le bris. Tous ces agents ne satisfont pas complètement aux exigences qui ont été énumérées précédemment. Par exemple, (1) des agents tensio-actifs ont une médiocre résistance à l'eau. Lorsque l'on utilise des agents tensioactifs ayant un HLB de 9 ou plus, les pellicules d'enduit qui en résultent sont élimi- nées lorsqu'on les plonge dans l'eau pendant 4 à 5 heures. En général, les agents tensio-actifs donnent lieu à un collant plus important. (2) Les paraffines liquides ont une résistance à l'eau très médiocre. Dans le cas de paraffines solides (dont les points de fusion sont de 420C ou supérieurs), les pellicules d'enduit qui en résultent ont une bonne aptitude à s'éliminer dans une opération de lavage des bouteilles. La matière arrachée, cependant, flotte comme une écume à la surface de la solution alcaline dans la machine à laver les bouteilles et se dépose sur les surfaces de verre, ce qui gêne l'opération de lavage des bouteilles. (3) Des matières organiques à poids molé- culaire élevé (résines), qui sont appliquées sous la forme d'émulsions aqueuses, donnent lieu à des pellicules d'en- duit qui ont une résistance très médiocre à l'eau, à moins qu'elles aient été traitées par chauffage ou par irradia- tion avec des rayons lumineux. Lorsqu'elles sont fournies sous la forme de solutions dissoutes dans des solvants organiques, il existe des problèmestels qu'une médiocre aptitude à l'élimination de la pellicule sèche résultante avec une solution alcaline dans une machine à laver les bouteilles et une toxicité du solvant organique utilisé, bien que les pellicules résultantes aient une bonne résis- tance à l'eau et une absence de collant superficiel. Lors- que les matières à poids moléculaire élevé sont du type qui exige un durcissement après le dép8t, il est requis - 5 - dtavoir une température de chauffage considérablement élevée. L'un des buts de la présente invention est de résou- dre les problèmes décrits ci-dessus. On est parvenu à ce but en utilisant, à titre d'agent masquant les éraflures, une résine de silicone restreinte et spécifique, qui peut facultativement contenir en outre un agent tensio-actif. D'une façon plus spécifique, la composition masquant les éraflures pour des récipients en verre5selon la présente invention, comporte les composants ou constituants suivants A et B,et le constituant facultatif C. Constituant A: un organo-polysiloxane représenté par la formule de composition moyenne: (C6H5) x (CH3) y (OR) z Si.04 - x + y + z) dans laquelle R représente un radical alcoyle ayant 1 à 4 atomes de carbone, et x, y et z sont des nombres qui répondent aux relations suivantes: 1 Lx + y 2, -1 Constituant C: un agent tensio-actif, dont la quan- tité peut représenter jusqu'à 15% du poids de l'organo- polysiloxane. Conformément à la présente invention, selon un autre de ses aspects, on propose aussi un procédé pour masquer les éraflures sur des récipients en verre, qui consiste à enduire de la composition suivante d'organo-polysiloxane les parties éraflées des récipients en verre et à faire durcir la composition, la composition comprenant les cons- tituants suivants A et B et le constituant facultatif Cs Constituant A: un organo-polysiloxane représenté par la formule de composition moyenne: (C6H5)y' CH3)y(OR)z'Si' 4 - (x + y + z) - 6- dans laquelle R représente un radical alcoyle ayant 1 à 4 atomes de carbone et x, y et z sont des nombres qui répondent aux relations suivantes: 1 x + y Constituant C: un agent tensio-actif dont la quan- tité peut représenter jusqu'à 15% du poids de l'organo- polysiloxane. Conformément aux étapes d'enduction et du durcisse- ment de l'organo-polysiloxane spécifique, en tant que tel ou en combinaison avec un agent tensio-actif, il est possible d'utiliser de l'éthanol à titre de solvant (si nécessaire) et de former à la température ambiante une pellicule de revêtement ou enduit ayant les propriétés requises. La pellicule résultante a une propriété excellente de masque pour les éraflures et une bonne résistance à l'eau et sa surface n'est pas collante, tout en présentant une bonne aptitude à l'éliminationlorsque les récipients ramenés ou rendus sont lavés dans un alcali en machine à laver les bouteilles. L'aptitude à l'élimination de la pellicule est même meilleure, lorsque la composition comprend le constituant facultatif C, à savoir un agent tensio-actif, que lorsqu'elle n'en contient pas. Ainsi qu'il a été indiqué précédemment, un agent tensio-actif n'est pas approprié en tant qu'agent de masquage des éraflures lorsqu'on l'utilise par lui-même sur les points de résistance à l'eau et de collant superfi- ciel. Par conséquent, la réalisation des caractéristiques d'efficacité indiquéesci-dessus par addition d'une petite quantité d'agent tensioactif dans l'organo-polysiloxane durci est tout à fait inattendue. 1. Récipients en verre à traiter On peut appliquer la présente invention à un réci- pient en verre quelconquequi a été récupéré du marché et que l'on peut réutiliser, tel que des bouteilles de bière, - 7- de boissons rafraîchissantes, de lait, etc... L'expression de "bouteilles ou récipients en verre, telle que présentement utilisée, s'applique qutils soient ou non remplis d'un contenu. Comme le procédé selon la présente invention n'exige pas de chauffage ou d'irradiation par des rayons lumineux, l'avantage de la présente invention est encore plus apparent lorsque l'on traite des récipients en verre qui sont remplis de leur contenu. Tout au long de la présente description, les quanti- tés exprimées en parties et en pourcentages sont pondérales. 2. Compositions d'organo-polysiloxane 1) Organo-polysiloxane (Constituant A). L'organo-polysiloxane que l'on doit utiliser selon la présente invention est représenté par la formule de composition moyenne suivante: (C6H5)x ' (CH3)y ' (OR)z.Si.04. (x + y + z) dans laquelle Rdans le radical alcoxyest un radical alcoyle en C1 à C4 tel qu'un radical méthyle, éthyle, n- ou iso-propyle ou n-, iso- ou tert.-butyle. On préfère particulièrement un radical éthyledu point de vue de la propriété du durcissement et de la toxicité x, y et z sont des nombres qui répondent aux relations suivantes: 1 (x + y 0,4 La restriction pour x, y et z est importante,du point de vue du masquage des éraflures sur les récipients en verre. Lorsque la somme x + y est inférieure à 1, des cra- quelures sont susceptibles de se former dans les pellicules durcies résultantes et la composition mélangée avec un catalyseur de durcissement présente une médiocre stabilité au stockage. Lorsque la somme est supérieure à 2, il devient difficile d'obtenir de bonnes pellicules durcies. Lorsque le rapport y/x est égal ou inférieur à 1, la pellicule durcie résultante présente une médiocre aptitude à se décomposer dans une solution de lavage alcaline, alors que l'effet de masque devient inférieur lorsque le rapport est de 10 ou supérieur. Lorsque le rapport y/x, qui est le rapport entre la quantité de radical méthyle et la quantité de radical phényle, est trop important (supérieur à 10), on considère que l'effet de masque est affaibli, peut-être parce que l'indice de réfraction de la pellicule résultante diminue et que la différence entre l'indice de réfraction du verre et celui de la pellicule durcie augmente. Lorsque le nombre z, qui indique la quantité de groupesR0, est inférieur à 0,4, la vitesse du durcisse- ment de la composition est trop faible pour être pratique. Lorsque z est égal ou supérieur à 2, la pellicule durcie résultante est de même susceptible de présenter des cra- quelures et la composition mélangée avec un agent de dur- cissement présente une stabilité d'entreposage médiocre. Incidemment, on peut transformer partiellement les radicaux R0 en radicaux hydroxyle au cours de la préparation. Il n'y a pas de problème, cependant, lorsque la quantité de composé résultant présentant des radicaux hydroxyle est de l'ordre de 1% de l'organo-polysiloxane. Les organo-polysiloxanes de ce genre peuvent s'obtenir facilement par des procédés classiques ou appropriés. Des exemples de tels procédés en sont: (1) un procédé compor- tant l'hydrolyse partielle d'un représentant choisi parmi les méthyltrialcoxy-silanes, les diméthyl-dialcoxy-silanes, les triméthyl-alcoxysilanes, les tétraalcoxy-silanes, les phényl-trialcoxy-silanes, les diphényl-dialcoxy-silanes, les méthyl-phényl-dialcoxy-silanes, les diméthyl-phényl- alcoxy-silanes, les méthyl-diphényl-alcoxy-silanes et leurs mélanges; (2) un procédé consistant à effectuer une alcoxylation-hydrolyse partielle par réaction de l'eau, d'un alcool et de chlorosilanes correspondant aux alcoxy- silanes indiqués ci-dessus; et (3) un procédé comprenant une déchloration - condensation alcoylique des aleoxy-silanes indiqués ci-dessus, leur hydrolysat partiel, des polysili- cates ou leurs mélanges avec les chlorosilanes correspon- dant aux alcoxy-silanes ou leurs (co)-hydrolysats. La viscosité de l'organo-polysiloxane à utiliser se- lon la présente invention est de l'ordre de 10 à 10 000 -9- centistokes à 250C. 2) Catalyseur de durcissement (Constituant B) Les catalyseurs qui sont connus pour être des catalyseurs de condensation et de durcissement pour les organo-polysiloxanes peuvent être utilisés en général dans la présente invention. De façon plus spécifique, des exemples de tels catalyseurs de durcissement sont (1) des amines organiques telles que la triéthanolamine, (2) des sels métalliques d'acides carboxyliques tels que l'octanoate d'étain, (3) des composés organiques de l'étain tels que le dilaurate de dibutyl-étain et le dioctanoate de dibutyl-étain; (4) des titanes tels que le titanate de tétrabutyle et le tita- nate de tétrapropyle, (5) des composés organiques de l'alu- minium tels que le sel d'aluminium d'acétyl-acétone et (6) des complexes du trifluorure de bore tels que le complexe du trifluorure de bore et de triéthylamine. Du point de vue de la sécurité et de l'hygiène, on préfère le dilaurate de dibutyl-étain et le titanate de tétrabutyle. Une quantité appropriéepour l'utilisation de cataly- seur est de l'ordre de 0,5 à 10 parties, de préférence de 0,1 à 5 parties, pour 100 parties d'organo-polysiloxane. 3) Agent tensio-actif (Constituant C). Les agents tensio-actifs que l'on peut utiliser conformément à la présente inventionpour faciliter la décomposition de pellicules durcies de l'organo-polysiloxa- ne précédemment indiqué, dans une solution alcaline de lavage, ne sont pas spécialement limités, à la condition que les agents tensio-actifs soient solubles dans l'organo- polysiloxane et un solvant (si on en utilise un) et aussi qu'ils n'aient pas d'effet défavorable sur les propriétés de durcissement de l'organo-polysiloxane. Des exemples spécifiques d'agents tensio-actifs de ce genre sont: (1) des agents tensio-actifs anioniques tels que des sels d'acide gras (en général des sels hydro- solubles d'acides monocarboxyliques ayant environ 12 à environ 18 atomes de carbone), des sels du type ester sulfate d'alcools supérieurs (en général des sels hydroso- -10- lubies du type ester sulfate de monoalcools ayant environ 8 à environ 18 atomes de carbone), des sels du type ester phosphate d'alcools supérieurs (en général des sels hydro- solubles du type ester phosphate de monoalcools ayant environ 6 à environ 14 atomes de carbone) et des sels du type ester sulfonate dtalcoylolamides d'acides glas (en généraldes sels du type ester sulfonate d'amides d'acide monocarboxylique ayant environ 11 à environ 18 atomes de carbone); (2) des agents tensio-actifs cationi- ques tels que des amines grasses (en général des sels inorganiques d'amines primaires à tertiaires ayant un ou des radicaux alcoyle avec environ 6 à environ 12 atomes de carbone) et des sels d'ammonium quaternaire (en général des produits quaternisés d'amines tertiaires ayant des radicaux alcoyle avec environ 12 à environ 18 atomes de carbone) ; (3) des agents tensio-actifs non ioniques tels que des alcoyl-éthers de polyoxyéthylène (en général, des monoal- cools ayant environ 6 à environ 16 atomes de carbone auxquels on a ajouté environ 2 à environ 8 moles d'oxyde d'éthylène), des polyoxyéthylènephényl- ou alkylphényl-éthers (en général, des monoalkylphénols ayant environ 7 à environ atomes de carboneauxquels on a ajouté environ 4 à environ 15 moles d'oxyde d'éthylène), des esters d'acides gras et de polyoxyéthylène (en général, des acides monocar- boxyliques ayant environ 12 à environ 18 atomes de carbone, auxquels on a ajouté environ 8 à environ 12 moles d'oxyde d'éthylène), des esters d'acide gras et de propylène-glycol (en général, des monoesters dyacides monocarboxyliques ayant environ 12 à environ 18 atomes de carbone), des esters d'acide gras et de glycérine (en général, des mono-ou des diesters d'acides monocarbolyliques ayant environ 12 à environ 18 atomes de carbone), des esters d'acides gras et de sorbitan (en général des mono- ou des diesters d'acides monocarboxyliques ayant environ 12 à environ 18 atomes de carbone), des esters d'acide gras et de polyoxyéthylènesorbitan (en général, des esters d'acides monocarboxyliques ayant environ 12 à environ 18 atomes de carbone, dans lesquels on ajoute environ 6 à environ 20 moles d'oxyde d'éthylène)et des esters d'acide _ 11- gras et de saccharose (en général, des mono-ou des diesters ayant environ 12 à environ 18 atomes de carbone); et (4) des agents tensio-actifs amphotères ou zwitterioniques tels que des oxydes d'amine ou des oxydes de phosphîne. Parmi ces agents tensio-actifs, les agents tensio- actifs non ioniques sont particulièrement appropriés à l'application dans la présente invention. Du point de vue de la sécurité et de l'hygiène, on préfère des esters d'acide gras et de propylène glycol, des esters d'acide gras et de glycérine, des esters d'acide gras et de sorbi- tan et des esters d'acide gras et de saccharose (spécifi- quement comme décrit ci-dessus). On peut les utiliser en combinaison, si on le désire. La quantité d'agent tensio-actif à utiliser va jus- qu'à 15 parties, de préférence de 0,05 à 15 parties et, en particulier, de 0,1 à 10 parties pour 100 parties d'organo-polysiloxane. Lorsque la quantité de l'agent tensio- actif est inférieure à 0,05 partie, l'efficacité et l'uti- lité de la présente invention n'apparalt pas pleinement, c'est-à-dire que l'aptitude à la décomposition de la pellicule durcie résultante par la solution de lavage alcaline peut ne pas être suffisamment renforcée. Lorsque la quantité de l'agent tensio-actif est supérieure à 15 parties, la transparence et/ou la résistance à l'eau de la pellicule durcie s'altèrent et la propriété de durcis- sement se détériore aussi. 4) Type de composition Chacune des compositions d'organo-polysiloxane à utiliser selon la présente invention comporte les consti- tuants indiqués ci-dessus. D'une façon plus spécifique, les compositions peuvent comprendre essentiellement ces constituants et elles peuvent aussi contenir, en plus, une variété de constituants ou composants auxiliaires tels que, par exemple, des milieux de dispersion, des agents stabi- lisants, des agents thixotropes, des agents colorants, des charges, des polymères compatibles. Lorsqu'on utilise des solvants organiques pour préparer des solutions ou des dispersions, on préfère - 12- l'éthanol, du point de vue de la sécurité et de l'hygiène. Si les circonstances le permettent, néanmoins, on peut utiliser d'autres alcools, et en particulier des alcools inférieurs tels que le méthanol, lé propanol et le butanol, ou d'autres solvants organiques présentant les aptitudes solvantes désirées. 3. Revêtement des récipients en verre. Le revêtement des récipients en verre avec les com- positions d'organo-polysiloxane de ce genre peut s'effectuer par un procédé quelconque classique approprié, tel quepar exemple, le procédé au trempé, le procédé par pulvérisation, le procédé à la brosse, le procédé par écoulement lent ou le procédé de couchage par transfert. On apporte en général la composition sur les parties éraflées, mais la région de l'enduit n'est pas restreinte uniquement aux parties éraflées. Après le revêtement, les récipients en verre enduits sont laissés à reposer à la température ambiante pendant une durée de l'ordre de 0,5 à 5 heures, après quoi des pellicules durcies, ne présentant pas d'adhérence super- ficielle, se sont formées sur les récipients en verre. Il est cependant permis de chauffer les récipients enduits, de façon, par exemple, à abréger le délai du durcissement et à éliminer les solvants utilisés, à la condition que la température n'altère pas le contenu des récipients (par exemple à environ 500C). L'épaisseur des pellicules durcies peut être choisie de façon appropriée. L'efficacité et l'utilité de la présente invention apparaissent mieux lorsque les pellicules durcies sont relativement minces. Ainsi, l'épaisseur appro- priée des pellicules d'enduit est en général de 0,5 à 10 pji, de préférence de 1 à 3 pim. La propriété de masquage des éraflures devient insuffisante si les pellicules sont plus minces que 0,1 pim. Si les pellicules sont plus épaisses que 10 ym, l'aptitude à l'élimination de la pellicule avec une solution alcaline par lavage des bouteilles devient insuf- fisante. 4. Expériences - 13 - EXEMPLE DE REFERENCE 1 Préparation d'organo-polysiloxane contenant un radical alcoxy. On charge un réacteur muni d'un agitateur, d'un thermomètre, d'un réfrigérant à reflux et d'une ampoule à brome, avec 1 602 g de méthyl-triéthoxy-silane (9 moles) et 272 g de diphényl-diéthoxy-silane (1 mole). On chauffe le mélange à 800C et on y ajoute goutte à goutte, en agitant, 144 g d'une solution aqueuse contenant 0,1% en poids d'acide sulfurique. On continue d'agiter pendant 3 heures supplémentaires à 180 C, alors qu'un distillat (éthanol et silane produit n'ayant pas réagi) est évacué par une colonne de distillation. Ainsi, dans un cas réel, on obtient un organo-poly- siloxane qui contient un radical alcoxy avec un rendement de 1 198 g, qui a une viscosité de 128 centistokes (à 250C), une teneur en radicaux éthoxy de 30,2% et un indice de réfraction de 1,442. Le produit résultant est un organo-polysiloxane représenté par la formule de composition moyenne suivante: (C6H5)0,2 (CH3)o0,9' (oC2H5)1,3 Si00,8 x + y = 1,1; y/x = 4,5; z = 1,3. Exemples A1 à A6 et B1 à Bll et Exemples comparatifs A1 à A4 et B1 à B4. On passe les compositions contenant les constituants présentés aux Tableaux A1 et B1 à l'aide d'une brosse sur les surfaces de parties de bouteilles de bière qui ont été blanchies par des éraflures, l'enduit étant régularisé pour fournir des pellicules de revêtement d'environ 3 pm d'épaisseur. On laisse reposer les bouteilles enduites pendant 3 jours (dans les exemples A1 à A6 et dans les exemples comparatifs A1 à A4) ou pendant 4 jours (dans les exemples B1 à Bll et dans les exemples comparatifs B1 à B4), à la température ambiante, pour durcir les pellicules d'enduit. On mesure les propriétés des pellicules résultantes et l'on obtient les résultats présentés aux Tableaux A1 et B1. Z461685 - 14 - Exemples comparatif!:5 à A12. On passe divers agents masquant les éraflures sur les surfaces de bouteilles de bière qui ont été blanchies par des éraflures. On mesure les propriétés des pellicules résultantes et l'on obtient les résultats présentés au Tableau A2. On mesure de la façon suivante les propriétés des pellicules de revêtement: (1) Aspect et propriété de masquage des éraflures: On les observe à l'oeil nu. (2) Résistance à l'eau: On immerge l'échantillon enduit dans l'eau à 25 Cet l'on détermine la durée de l'immersion jusqu'à ce qu'une partie de la pellicule déposée soit enlevée. On juge l'échantillon comme étant "bon", lorsque la durée de l'im- mersion est d'une semaine ou plus, et l'on juge qu'il est "médiocre", lorsque la durée de l'immersion est plus brève qu'une semaine. (3) Adhérence: On mesure celle-ci à l'aide de l'essai de pellicules d'une bande de Cellophane (marque déposée) adhésive sensible à la pression sur une coupure en croix. On exprime l'adhérence par le nombre de coupures en croix sur 100 coupures en croix qui ne sont pas pelliculées par la bande de Cellophane sensible à la pression pressée sur les cou- pures en croix. (4) Aptitude à l'élimination dans une machine à laver les bouteilles. Dans les exemples Ai à A6 et dans les exemples compa- ratifs Ai à A12, on plonge les bouteilles enduites dans une solution aqueuse contenant 3,5% d'hydroxyde de sodium à 700C pendant 10 minutes et l'on observe l'aspect ou l'aptitude à l'élimination des pellicules appliquées sur les bouteilles. Dans les exemples Bi à Bll et dans les exemples comparatifs D1 à B4, on plonge les bouteilles enduites dans une solution aqueuse contenant 3,0, d'hydro- xyde de sodium à 650C et l'on mesure la durée d'immersion requise pour l'élimination complète des pellicules appli- quées sur les bouteilles. - 15- (5) Collant superficiel: On dépose la composition de masquage des éraflures sur une zone mesurant 10 mm (direction verticale) x 40 mm (direction circonférentielle) d'une bouteille de bière de 633 cm3 de capacité, la zone à enduire étant disposée autour du corps de la bouteille avec un centre à 140 mm de son fond. On laisse reposer les bouteilles enduites pendant 3 jours à la température ambiante (dans l'exemple Ai à A6 et les exemples comparatifs Ai à A12) ou pendant 4 jours (dans les exemples B1 à Bll et les exemples compa- ratifs B1 à B4). On amène ensuite la surface enduite de chaque bouteille à effectuer une rotation sur de la poudre de carborundum dont la granulométrie est de 0,42. La quan- tité de carborundum qui adhère alors sur la bouteille est mesurée et l'on calcule cette quantité par cm2 de surface enduite. Le collant d'une surface de verre non enduite est de 0,3 mg/cm. Dans cet essai, on juge que la surface n'a "pas de collant" lorsque la quantité qui adhère est de 3 mg/cm2 ou moins. euUxoTTslTd-ou JoTl ep spTçod ue se9T4ad OOL anod sp-od ue seTo4ua * Lfl 3 CO8 I %O: %Ys s t s s wu s s s se.sx s s::: -oTp: s s s:- m;S :-neoe:.o$S:S Oe3: : s s s S 8 S S TOUS 8 8 S :; ': : s s S s s el.&nqinaqpl: S S S S S z z S S 8 S 8 S SCe S s '8 s euuoqs uous-oTp9m: euuoq:-anpt oOz 8-Uq49: o'lt ep e*ues:os'o: o' : 8'zseHO8D yS _ _: 8 8::o.nS1 s z s s: s: 8:s 001 s:s ejos-enb: s Tous: elnqTzf:: : s s s t'oe uoq:.. seuuoq 3-OTp9W8-U.lOOOZ 8- T.9 '08*p *quUX4:$19'8: L'o:HO8 ú: :i( SUO-S S-9pP0 t S:o:: S t SS.. S : '0 S qed: 001 aeuuoq 8 *uuoqsuoq: 00z:-"ri.q: o',: ep oteuuu.^: ú'1: 8'0: L'î8SH%3: Z:..DTD: 8 5 : 'o: S S S 'o: :'001:: eao;: euuoq: OOl:ouuoq:-oTp9msuoq sOOLs s: : uuoqs OOlt:seuuoq:. euuoq:uoq: : s 9 s' e nqvj fu S: S:: H: - sqUBug: dûs op Q!zvuv!jç:s#Llûs01LL: ZIL RD.: 1: : Tou: S: UTvq9T4n1qTp::: onz S-utUI9S D'LS Op 1I.BaUVTTpt i'O8 Q'3E 1L: H O: q: t: 00L S t S Tous S ejX!.nqw.z; 9j.sS S s C'O, euuoq: OOt:euuoq euuoq:uoq OO0 8-vql95 O'.t: ep e..u:q, _, 't c:O 'C _t:H: o: SSuSS s 8 S S Touts S S S S S S OOL S S S S *budoxd:. S 9[.&do.xdu.qgq.:8 S S : Co: euuoq: oot seuuoq: euuoq:uoq: ooZ: -B9î: 0'08 op eIuUuqT:scg6o o': 9'1:L Hc: S: S e:: Tous:uTiT 4nqTp: S: S : C'o: euuoq: oo:Seuuoq: euuoq:uoq: OO s-vt: 'o0: op e4UinTJp:{O'0: '98: CI SHzo: C: S S S 00L S S: S S S SO: S UBqTma4qqp: S -: S S: s O 's auoq so eu: euo:osoztwS 'Oep@3nlP 4s s9 ú' 8sDúS : C'o: auuoq: OOL seuuo4: ouuoq:uoq: -:tuveu: 'O: op e4uvqTs.'o: 9'8 Z:HO: Z; -1 - -' 0-: epL e0_'Z: Lt__Ho -Z: :_............. _,___t............ *ooî z z z jouz z eSJ X.rIqnq;aqq: c z s H e S : 8 S :i lm :2 S: > S S S úC'o: euuoq: OL: euuoq: auuoq:uoq: o00o:-iq4P: 0OL: ep eq;euvT!ú: C'L: l: lL:'H O: l:: S S S::sesanljs: S S 8 S S: S ::T [1o T.::: _.::: - l :S: : S S:: ::. lud::: sop:: S: S: : : : S: S S uor:: o2enb:::: s: s:: : /w):-'oFupu:: n3etT:- -Wu:::::: : : : TI?,a,: *: S9: Sop::: ::: : :::: S umT: OPn4 goTT6 ulaqB: -,eTad:loed:*gq.Tq.: edsz: *9 1. fl a d.&J z Sx/X 1 +x S epTO:-IATS: êoxxuq.: -9SJd8 oS-u5b:,: S: S S :-T : -CadeqPs: -uTsa:nb:. : :-: : b S S q.UmowsgToJUpS S S S S r'npue,p seTnoTTrld seps, 99.e.do.x8ueesOst "!: 'i: : LV:::lVÂ': ap: : -uvAToSS op,.zn gAlmvoS S S::S LV yavvi" I T'- I *. 1 :o eoTp::: (tCC s):: -*. uoq 9JDOTp9w ú' **ouoq ouuoq um OCXDoOOL. ep xod9. Lt I OOL :.:.:.:* *: o*adú np 4u-vToS' :... - ... ....g s ': OOL: sno C: T.&:uTA op o:eq.: euooTpOL 0uoq awoq z'9 aooeptwouaox uTqm -pou a OwaTod O* * * *zos 'e *a1nqe.gdweo-oo op uo sinwo: *;, ' ';'. *w _* . ouuoq: 4 e.XooTppw: sano! C aTeu auuoq: x eqe-TXIod p ae41 tté __. TéYTt4__:- 1.--CTtII 6. -: z: s ean+ le -& w+5-y a' - puLb' L*&y QO L sanor C-.-ad %09 49 ep. * : -:utroq uumoq'É: o.ooTpom: auuoq:s. :U9Xa 0' À 'x $ueTqureT-os ouTiJeaie' :z:z : _:: ::z ean4oeXadwaq.: OoI op uotsinwe:: 8[qa.aooq. 0P *.. snor C. -ansaw' -pw qUo' auuoq 0s9 e aootpow ouuoq * x oZueTquoe oXooTIp U " uou:-Ossoflnp: :nqe.xd-l: :eT Sxot^,a&Tod: elq:oaooTp: s:: snor C:gauue.Fqosaou:: -eansaw -w uuauoq aOOp auuoq x auqw- 9 *uou OBsFoalnp s e.XOOTP9Ws auooXpmo 1 a-o x eST -gEI %- xiIo|:29 =9fqId9:p = =X9SOO *. : z olq'aaooTp- t'9JnsaW -9W 4119w: auuoq: aoaoTpp9w: euuoq c'o ouuoq s.no ? C' atuuoq: x alueTquwe: lI90aoXIT op: * Jln4e.Xadwa9 eqo^&IdDO0U0W. SJI[ C..&XO :Suo.t C x: Xxoo: euuoq eaquerTque a. --[e 1eoTp.e un : -n.d.: $,Creuoq. tftoo oUl x _-n 1-1-:,( "rOtn?'ICT n _s * dwoz9: L V ::.* -t L. t. - * *:: : TIeoT un: saznT-:ea:: : -94TA.ed uoT4 Gwo/2w).neo I. sp e2nb iuowesso. seaWnT. :-TsatPVp *oedsV:-.umFTI.FT: I-. queToD' * B aouzq * -sw ep:-ianp np u1aw* -9.a1 sap aoenb* epnlTldV: -STS?:%,x.:---Fdoad:-u.uoT4TpuoD: -smw op %ue2V: Iv V'i ZY nYVaqffV Ln Co NO C%O or Cu o00L :=. = - 1,- I : OOL: O: L: uoq çeaq: eueTFsouuTe1p osuq e taddu ue Tfnpuo.aeTwed un oeTTTln uo ** elqoess:oJnpowaoql ausaU * : -' = -'::: * onbTIXu:: :-TA '[o QOL auuoq UOLDOO: aiXUTA p azr: t uoq a:loooTFpw:L:- **auuoq: asse:-oo ae aueTA.q98p:: Q - ::s:s T.oe un::: :: : a9'TA:.ccd uotc.( w(o/2w) ne s: e2nb. umwessTo seanTj -T,99qpy $oods :-euTuwTio; u-lm:iToo oouz: -s-ew op:-np np quaiW e.a sep e2unb :::e apnfT.-dV:: -sT'9a:, fO:-uuo puo: -séw ap quaov: (e Tu S) zv nvawmv Rn Co o o -E- eu o co I * eSe0 e ee e : o =; = uo u o:: :: = : :: :: S a s*: -nq:: :::: À :s : &t : u: j: À:: i:: : ::: : t *.::::: 'sV': ' -9%::::: : e:s: *:: À:so1:-nq:::: s00L::::: : : s S': s 0ú L s s = uuoqouuoqq:: 00OC:.pOU:/ 0 0 ::: : t TOUS /qq nut.tu: ep t: = = -' *u: o': = =ouq9:04: mV-e9T 06L4iTq.:'L:'17'L: o =:::.' =." I,Is;*=: aI.'*:::: s : s s -':: s T'129n.k=x.x'u== -nq:: = = : s z: -dTlN:*-enb::-9%:5 s: s À À: : tOO:-'eqs UOe D -uep: s aeu:: ::: c'o s L s 0O5: auuoq:auuoq: uoq: OOZ: -aws 'o =uBss]Wless O'= I4I'1 H o:': -..OL%C':'=':HO '.,,,' -,,,...... _.....@* O\s 8 s st s S g0 z s z * e 5 S * s s = S: S S : 5 :.: := z T t s5f LX 5 t uodsjexqq: : -dTN; _LTOd5 s /çs- H: op s xu..zJs e*;j: êL-i a q.zz z z z s-nqs s s: s sep: s: s : aq1uu. 8 S 5 5 s s s g w s s :C'o: U:ô: auuoq:euuoq: uoq:- nueu: O'L s -uM -Ins:ros 'GTL:g'ty:Ls H'O:L: ss s s s s s s s sS: s s s * s ('uTu) =:: -5.xe: S: S:::.e T-ElaoT.:s: ::= 1:::: U =: FT1oiz: s s sep: so:: :: --xq =: :: s::: :: -Un:,e s oh2enb:.ue.:ss S:'j: S S S: : S: /2m*:c-UTW:: nsiT: -su:s -sd:::: /anb:: s s:: s ' ': TlW9)T=99. =.sep 99P..:q.= T..q: Slj::: : : :%uT: i.p 9pnç:-T.Ts= ouo.s-T. do.d:.T:-: 9Tq."penb::T::: : L4: s s-Too: -Td:-p:-ssa: -oxa: -sys-u.nb:ed. s-uenb: -.xs= ed.&juuenb:edTLs z:x/.:&+x: H:: s: 1uewess W = =t: -s To. znp: =: :g:s :sOB:ap ines: auuXOTTS: S :setqonoo seTnOTTTed seps949TadOzad:quBATO S -OTquaq que2:-XTnu;o: -úTOdOUuaO 5 El aYaiaYJ. in Co %0 o qi, vu :: 1. 1. 1. I:: ::: :: : : VP:: -:::: : i:: S S S S S S S S s S i: S t s:2 cos s:: s: s: euus^::@TyÀ:-------:-i-- s:: sO:: : :' Tou: 5: /O: -nq: se-nqu::: 3* i3 i is:-.xo0 î-. : i H EO 3:: ::::: 3:: :: : ep:: -:: s:::: ::: : : ai i: a:: -oe$:se:: -pi:: : ::: :::001S: S ::OU: o: '-ni:: o;Bu:::::: :ú'o: g.: iOt: etuoqs uoq: uoqs OOZ +wqq.p: S'O _-uvds:-ouou: o'lt.uT!.îc'd:ç:'6: H0:93 ws : s: : :::: o::-: ::::: s ::- :: :: ::: 0 0:s:::'p: /9:ap::e TÀ:: : ::: :::: : &*A oepi îeiAL::::::: :z a -TS: OO: e: -nq: -:: ::: ::: z:s :: ::o: :.I.oT: eoSo:: e-:: :: : : ::: : T.: -t::s::- -9:: ::: _O: T3z *:Tou::- Oqe: ep:: :: :: oo::O:: :-e:: /09L:ep:: eu: :: : :ú'o: z Os euuoq: uoq: uoq: ooú: -gw: O'1: -q:laesa: o'L T;:C:l % I sL I H o:S: 1:z * -et::-n:::::: : o: :::: /s: 0:- 1.:o:: O * * zO Tou:::saOX: ':: ::: ::: ::: :: : ::: -:::::: t540 t:O(L: auuoq:auuoq: uoq: O(Z 4iN^axI. o 4ú: _y-FN:_ouow: O'l4. eqT!%:Ct15 L': Hz::: :::r 0 0 :-g: B@:: ue:e:: :-::tS: s *un. oa z z sep:o: t o:- n:: s : :: ' rsot:: O0-: euuoq:euuoq: uoq: oo 4uqn9: 0'ç: Y'N:-OUOw: O'St,:ç't:L' H S 02:S: ::z tl::e e ao: i::: : : : : :: (.u-w) ::: -u:: U: ::: :: : : :: :tt : 'euow:: nwe1t: - d:::: :nb:::: : s:: :s (' mo: - m 1: a] -4m - d:: p 9.m la::::: :T9ITt /;: s:ep sSuu p * S: **+ [qu:: *:::::: s4uet, e Bpn;i-TTss: oouss:-OTads:oods 9;-4 3 t 9qq^.bpenb: sa.Tqs s: s s s :-Too: -fldv:- sqpe:-sTseas -oa1: -sys-usnb:edXL:-uvnb: lea: edl, +uunb:edXj,,: z:x/X:X+x:: "i: uemog:: : i: : -OToanp : : ::: 3J6OB:ap ines: 2euxOiT S: : sa9eGonoo eInoTIed sep 99-49TadOIî: luAxoTS oTgue% %uesv: -AIo: -TIodoua0:: (Y eq- nS) La Eliava v 3 'UUIB 3: s z %_ s z gt o:: S: 3: S: C'o: z s s s ' s c": I. t L s s OOL aq 00uuoq: uoqs 24'! 0'0U s _s UL-U eQSz-u uiIo*L........9 t ss s t s --rq:nq: s:: s: >:: s s s, s s -:oT::-:'-Bal. ::p: 0:1 :S S S S * S:: :Btt Op:--.'[:: --:U:: 013m: 9413 op::: u:oq I: ' t: pl3: -p:: : :: : :: OOL: TOu::ep : : z s ú s auuoq-auuoqz uoqs rOOZq:r&: os: u::dsO 5Z *I * g z 3 -a o: *E). * * e * * *g g g z 39UT.y:sp:: -. :::: *. oU3e.u..z: 3 e z: z z z g 00L: OOL: g ss s :s : 5 :: euuoq:euuoq 3 :: :: i i t.1 uoq t z1 *.. *1 01. 3 31 3 z z g1 s: Too: :: -1eu2: : 3U@ : uodg-&1odg s -dxE:ep qe: : /OId eT&u: : -SNs -gxldz uoTu:-TxLoO: - -oN-lw.p: ::3uu1.: :: -Tq: : S-jOo8 39W1qy: op: sM1 04lseiw: :: :: :: : a T d: :-oid: -: : -91: : ap: ten.u: 04 ', :, oweq - 4l:, :: : -nqs :-a: : -aq.: : op: L *.1 *. * z 3:: *:t m *. * * *: i.. ! e JUuBT: - I.il TTeBOT"z un audz -Fe,3aT3S 3a B pn;:-z. : : nTJ: : -iez: : S3pS : eDnb: i fLIU&T S -SuBlus. z gad Go g -xe*z : ep,aumqU. s eoule Z-"YTel - n> -1TOO -Tqdw:epupetgsT8pI S - *0ad S_-V,, * OJdg -syz s sepi)qonoo seTnoTTT' ed sepsp:pTjdod[: s s t s s s-:. 3 à g- * 3 z.* 9414t 891.14: onb: * * tIL -nUinb3Odxlta..uunb.3 -.z N3 edL; êuUnbg ed XLç: z -úTo.znpt 4g U O: -OTSUS; 1.u,syg -..TU1.:o, a 9!fty) La : 4uloo:: : -TZq: s s -:s: a enb: *+: en 2: * 3. 3. z z. i g g Z...:+: t g *. s t s z g g : 1:O : s Te0s s 1a3 z eueuxoI -LTodouu2 - - 3 1. rnl% il - - ! qp çl,qT4 ç, -H O 6 - - ---- t:.-. 4 ZUVATOQ: _OYQvV. . t s o q-:: (N:: :: Ln: : s s I s 3 s. * s :: I : s : s : OOt: 01. t: OOs :: :: : O0t: euuOq s: s : s s s: s *: : s s : s: : s s . 1. *. s s:-uoq: uoqs s s :: s s s s1 s::1 : s:1 s :: s s s I s s s: I : Tous O. ê W f l 9 s s s s :: S IOU: :: * : TOU: :: s i i, : -n: -Tod: ::-ousi: ::-Xqap: :F'qxnx:-Tod: : uod:ep qe: -dTN: 9TLU: :et-SN: -9eqd: : uou:-Tpoo: : -ON:-T1p: :: ouesT: : uod:-&Tod: d:Ns:p:ea: /OLZ: eTxu: -SN: -pqd: : uoTu:-T&oo: -ON:-Ttp: P s1 e Oi4d: op :-: +viq. Ii : a prd: : -a: : ep: :e4.eu: s: s s:I s: s::: s:::: s *. * * s *... s: :s s s :::: s.s S:: s s: s : s:: :: *...s e :::: :1:1 :::: ;: :::: : =: :::: :: : * *: * :::: : :6'o:: Ot auuoq:guuoq: uoq: OO: 4mqq: O' s a TMox4 9: 5 L:O,:9':H O: * ss: se: sal: -:: : : : ( i: s (tF: -:: s::::::::::: UVO:: : : r:lia:: -: : q:: :: :::: ::: :: un xd::: sep: Go: S:: --ejs::: :::: Ut U* u: s:enb- e: s' enb: s I:s: : s :(Z-luTw. tu nue,: -sous: -Ieds t +.1xqvj :(): TTu6I:G:. :ep -seue: d: :/ui): -Ft-r.:sX e ap^Sel *:: **: ap:: * ::: ::::: :qUn r eprtl--TATs: eoue:-9TJd:4oed: OqT4:: 9aaF^anb: sa: s: :-TOO: -T;dV:-94pv:-sTs9a.: -oxds -sV:-u-wnb:ed.s-urnb: -oB: edX*xnbsedx&: z:x/X:X.+x:: : ::: *uemes:: s *: :: -sToanp:: : s: : jt.o' s:op anes: euexol:ss: : seaqonoo seTnoT[ledsep rogxadoad:4uVATos: -oTuo;T 4uo2V: olodoueo:: (O aoTnS) tg nvuiia'y - ::: :: :: : ::ss: s ::. : q: : :::: ::: : :-ud :.::--: o; -.-:: ::: -,x: e.Gao::::an::.eq: : ep:: I::&'neewz OTpt:-t-T:: . 5:: 0; T: -nT3t:e1u. S :9'ZLIS: uou: -ew:euuoquTelq: oo0 ''*p:O'OZ: uedsg:-ouoms 0'L....:C'1.: z:: ::: : t: s: T:O-od:: ::: : :: s: : s:: : s s s: -..z::: :: : o s s z s z a t s -e s s :: :: :: : s s: : aps:: :: : :'0: t s OOl:: euuoq:muuoq: *oqI 00 4.xI$::îouz z 0: ze^..uO:: sS C'o: * çt o euuoq- - uuv uoq: ooz 4e1>q.9 3.uo9u3 ç +a^S4sOúg[ * z i g 3 OOL zc - s s 1. uo z f u q 3 o q ' eauoq:euuoq: uoq: ::: z s s s: ooZ s bou: ltZ a l 00Z: Tou: a I z z z1. * z * g g1 s : ps L J t.c: : :: _u t : p: : M: t: b a TA4.;; z 3.-nq z: z: 3 z -vil.:: s z z:. z-qq.:: z z zep: z z seqieu::::0 z: z f l ' L,. T ' L ' f r L ' L T.!: t -::: : ez: z z: : :: :: S: :: z: (.u-r):w: z -ni$: =: : uuo:: : : ::: un Bs: uol: a:::2snb:-uez:: nb:: ::: ::: 3:-euUTU3: nuesT: -SB: -ud::: + *aqe;: :: : s:: : /2w) -TT-9tT 68 ep eTeuB.î. * z: **: ep: s *:: :::: :ques: q epn4t-T8F se Oue;z-,a Td:.ed 9,3 T FT9: enb::,qTF: t z S-Too: -Tde:-apu:-ss;a: -oa:: -sVy:-u nb:od,:-uunb:-aK: ed4 lJuunb:edXi z:x/xsX+x: H: ::: : : T nuemes: : _s oanp: jITou:ep ines: eIBxOTTs: : seqonoo selnoTTed sep9.$Tado.a: qutoe.&Tos -orsue que2v: -.LWBo: -LTodouulo: (a TFnS) La aVaR9VlL LO %0 l%1 eu l I cg I a :: :: :3C'O : Lfl co %0 Nr ouuxoTTslTodouUvJaoap spTod ue seTqid OOL inod splod ue eoo0oJ$e quugodwoo ep selaaud ** ouwxoTTl4Tod euu2aoip BpTod u- seTça.d OO lnod oplod u oeqizw * 4 à 4 4 a { s: s :: t g ** g s g eubS S: at3b: s g-lado g @10 SStaqem: - o!p: uuoq sT: -otp3*uuoq>N92T: g g s ' g s { g à g g g s s s g iouS I 8-oc :: 1 s s -LTa s: eua s s s -Tod : S-ATod g ozlsep qe s -SN: esTu s uo-us -fqd s -oN S-lT.&O s Uls -Tla1 g g8 g s0 Eg g -ox:d s-91;. 5. Es s epg g 8 +aeq. s s::8 a: s e s: s s s. s sg:. s s:s: s t s::..: *. s.:. *.. :sLt Io* uous: -. *ue:qS oo:Z *vq: O4oz: -STNetrs: 'os -Ti. SS:0Il: 9: Il:D:s s g s s s Seis s s g s S s s s: s s S: (-uT): g s s gsuo,s s s s s s- Tss TTolTs s s -s.eg s s g s -:Txq$: s g s s s s s s sun zsd ss: seps oos s gs -lj s g g g s s s uo:S s s.2unb:-ue g g s enb :: -:: -d:s +qjs s s s s t/u3 -TT9 iT59g B s:pP 9uuqBJ4 * s s * Ops s * s s s s s s s UB s 1a êprE s -% T9: oOU;S -9TJdsq.s8ds ^s,Fs enbgs g 9%T4 sss s g s :-Toos TduS-,tîp:SSS -Oa&t -mVs-uwnbsodXls-uvnb: -amt edú4uvnb:*dXjs z sx/x:.4+ As u s s s s s s uUwSs s s g g S: -S Toaup: g S s s s3 JT!OB s op Ineos: eu"xolTus g s o96qOnoo OTno:TTTd BOPSP4doa: 4uw&OgS -oçmU.q.uae2 -LIuwos .LTodouvso g (a 3OTFS) IS ilVciENyaL s s b s g îs s g: {q: I s s g g À & g g g g g g 1 s ew g eTqs --.zg s -nLSe gt _ REVENDICATIONS 1.- Composition pour masquer les éraflures sur des articles en verre, caractérisée en ce qu'elle comprend: - un constituant A qui est un organopolysiloxane représenté par la formule de composition moyenne (C6H5)x. (CH 3)y. (OR).Si.O4 - ( + +) dans laquelle R représente un radical alcoyle ayant 1 à 4 atomes de carbone et x, y et z sont des nombres répondant aux relations: 1x + y - un constituant B, qui est un catalyseur de durcis- sement pour le constituant A; - et un constituant C, facultatif, qui est un agent tensio-actif, la quantité d'agent tensio-actif pouvant représenter jusqu'à 15% du poids de l'organo-polysiloxane. 2.- Composition selon la revendication 1, caractérisée en ce qu'elle est sous la forme d'une solution alcoolique. 3.- Procédé pour masquer les éraflures sur des articles en verre, caractérisé en ce qu'il consiste à enduire la partie éraflée de l'article en verre avec une composition d'organo-polysiloxane et à faire durcir la composition, cette composition comprenant un constituant A qui est un organo-polysiloxane représenté par la formule de composition moyenne (C6H5)x*(CH3)y(O0R)x si'0 (x + y +z) dans laquelle R représente un radical alcoyle ayant 1 à 4 atomes de carbone et x, y et z sont des nombres répondant aux relations: 1 \x + y - un constituant B, qui est un catalyseur de durcis- sement pour le constituant A; - et un constituant C, facultatif, qui est un agent tensio-actif, la quantité d'agent tensio-actif pouvant 2 46. É7 - 26 _ représenter jusqu'à 15 ,lo du poids de 1'organo-polysiloxane. hI.- Procédé selon la revendication 3, caractérisé en ce que la composition est sous la forme d'une solution alcoolique. 5.- Article en verre qui présentesur une partie au moins de sa surface, une pellicule d'enduit qui masque les éraflures à sa surface, caractérisé en ce que la pellicule est un produit durci de la composition selon l'une des revendications 1 et 2.